(57)【要約】      （修正有）【課題】結晶化温度が高く、明色化したポリアリーレンスルフィド樹脂組成物及びその成形品を提供する。【解決手段】（Ａ）ポリアリーレンスルフィド樹脂９０〜９９．９重量％に、（Ｂ）有機化層状珪酸塩０．１〜１０重量％が、分散しているポリアリーレンスルフィド樹脂組成物。（Ａ）ポリアリーレンスルフィド樹脂１０〜９９．８重量％に、（Ｂ）有機化層状珪酸塩０．１〜１０重量％と、（Ｃ）無機充填剤０．１〜８０重量％が、分散しているポリアリーレンスルフィド樹脂組成物。これらの組成物は、ポリアリーレンスルフィド樹脂（Ａ）よりも、Ｌ＊ａ＊ｂ＊表色系における視感明度Ｌ＊が大きく、標準白色板との視感明度差（ΔＬ＊、並びに色度差Δａ＊及びΔｂ＊から求めた色差）ΔＥが小さい。【選択図】      なし【特許請求の範囲】
【請求項１】
（Ａ）ポリアリーレンスルフィド樹脂９０〜９９．９重量％に、（Ｂ）有機化層状珪酸塩０．１〜１０重量％が、分散しているポリアリーレンスルフィド樹脂組成物。
【請求項２】
（Ａ）ポリアリーレンスルフィド樹脂１０〜９９．８重量％に、（Ｂ）有機化層状珪酸塩０．１〜１０重量％と、（Ｃ）無機充填剤０．１〜８０重量％が、分散しているポリアリーレンスルフィド樹脂組成物。
【請求項３】
前記ポリアリーレンスルフィド樹脂（Ａ）よりも、Ｌ＊ａ＊ｂ＊表色系における視感明度Ｌ＊が大きく、標準白色板との視感明度差（ΔＬ＊、並びに色度差Δａ＊及びΔｂ＊から求めた色差）ΔＥが小さい請求項１又は２に記載のポリアリーレンスルフィド樹脂組成物。
【請求項４】
前記有機化層状珪酸塩（Ｂ）が、炭素数１４以上の炭化水素基を有する有機化剤で有機化された層状珪酸塩である請求項１〜３のいずれか一項に記載のポリアリーレンスルフィド樹脂組成物。
【請求項５】
前記有機化層状珪酸塩（Ｂ）が、有機化剤で有機化されたヘクトライトである請求項１〜４のいずれか一項に記載のポリアリーレンスルフィド樹脂組成物。
【請求項６】
前記有機化層状珪酸塩（Ｂ）の配合量が０．１〜２重量％である請求項１〜５のいずれか一項に記載のポリアリーレンスルフィド樹脂組成物。
【請求項７】
請求項１〜６のいずれか一項に記載のポリアリーレンスルフィド樹脂組成物を射出成形してなる成形品。
【請求項８】
（Ａ）ポリアリーレンスルフィド樹脂９０〜９９．９重量％と、（Ｂ）有機化層状珪酸塩０．１〜１０重量％とを、溶融混練する請求項１に記載のポリアリーレンスルフィド樹脂組成物の製造方法。
【請求項９】
（Ａ）ポリアリーレンスルフィド樹脂１０〜９９．８重量％と、（Ｂ）有機化層状珪酸塩０．１〜１０重量％と、（Ｃ）無機充填剤０．１〜８０重量％とを、溶融混練する請求項２に記載のポリアリーレンスルフィド樹脂組成物の製造方法。
【発明の詳細な説明】
【０００１】
【発明の属する技術分野】
本発明は、電気・電子分野の小型精密部品等に用いるポリアリーレンスルフィド樹脂組成物及びその成形品に関する。
【０００２】
【従来の技術】
ポリアリーレンスルフィド樹脂は、優れた耐熱性、難燃性、耐薬品性、寸法安定性、剛性及び電気絶縁性等、エンジニアリングプラスチックとして好適な性質を有していることから、射出成形用を中心として、各種電機・電子部品、機械部品及び自動車部品等の用途に使用されている。
しかし、結晶性樹脂であるポリアリーレンスルフィド樹脂は、ガラス移転温度が約９０℃と比較的高く、また、結晶化速度も比較的遅いため、射出成形において成形品を得ようとする場合、金型温度を１３０〜１５０℃と高めに設定しなければならなかった。このことは、他の汎用エンジニアリングプラスチック、例えば、ナイロンやポリブチレンテレフタレート（ＰＢＴ）が１００℃以下の金型温度で成形できることと比べると、成形加工上のポリアリーレンスルフィド樹脂の大きな欠点であり、その用途拡大の阻害要因になると考えられる。
【０００３】
また、ポリアリーレンスルフィド樹脂の結晶化温度は、主鎖構造の影響を受け易く、一般的に、リニア型の樹脂は、結晶化温度が高い。一方、セミリニア型（リニア型を、酸素存在下等で高温キュアリング処理して架橋させたもの）や、分岐型（重合時にトリハロベンゼン等の架橋剤を用いたもの）は、リニア型に比べると、結晶化温度が低下していることが多い。このように結晶化温度が低いことも、成形加工上のポリアリーレンスルフィド樹脂の大きな欠点である。
【０００４】
そこで、このような問題を解決するため、少なくとも５Ｐａ・ｓの溶融粘度を有するポリフェニレンスルフィド樹脂に、最大６，０００のオリゴマー状ポリエステルを添加する方法、モノマー状のカルボン酸エステルを添加する方法、他のチオエーテルを添加する方法、特定の芳香族リン酸エステルを添加する方法等が開示されている（例えば、特許文献１〜５参照。）。しかし、いずれの方法においても、若干の結晶化促進効果は認められるものの、その効果は十分とは言えなかった。
また、ポリフェニレンスルフィド樹脂と有機変性層状珪酸塩とが共有結合した複合材料を用いる方法が開示されている（例えば、特許文献６参照。）。しかし、この方法では、特殊な有機化層状珪酸塩を使用しており、安価な手法とは言えなかった。また、この複合材料は、各成分を共有結合させないと、結晶化温度の上昇効果が見られなかった。
【０００５】
一方、ポリアリーレンスルフィド樹脂は、製造方法等種々の理由、例えば、酸素存在下での高温処理により、茶褐色となり易く、その結果、各種の着色がしにくくなるという問題があった。このような樹脂の着色は、製造上どうしても避けられない現象であり、現状では、製造後に、添加剤等を配合して改善する方法が一般的だと思われる。
【０００６】
【特許文献１】
特開昭６２−４５６５４号公報
【特許文献２】
特開昭６２−２３０８４８号公報
【特許文献３】
特開昭６２−２３０８４９号公報
【特許文献４】
特開昭６２−２３０８５０号公報
【特許文献５】
特開平１−２２５６６０号公報
【特許文献６】
特開平５−１９４８５１号公報
【０００７】
【発明が解決しようとする課題】
本発明は、結晶化温度が高く、明色化したポリアリーレンスルフィド樹脂組成物及びその成形品を提供することを目的とする。
本発明者らは、上記目的を達成するために鋭意研究を重ねた結果、ポリアリーレンスルフィド樹脂と有機化層状珪酸塩とを特定割合で含み、有機化層状珪酸塩がポリアリーレンスルフィド樹脂中に分散した樹脂組成物が、前記の課題を解決できることを見出し、本発明を完成させた。
【０００８】
【課題を解決するための手段】
本発明の第一の態様によれば、（Ａ）ポリアリーレンスルフィド樹脂９０〜９９．９重量％に、（Ｂ）有機化層状珪酸塩０．１〜１０重量％が、分散しているポリアリーレンスルフィド樹脂組成物が提供される。
【０００９】
本発明の第二の態様によれば、（Ａ）ポリアリーレンスルフィド樹脂１０〜９９．８重量％に、（Ｂ）有機化層状珪酸塩０．１〜１０重量％と、（Ｃ）無機充填剤０．１〜８０重量％が、分散しているポリアリーレンスルフィド樹脂組成物が提供される。
【００１０】
本発明の第三の態様によれば、上記のポリアリーレンスルフィド樹脂組成物を射出成形してなる成形品が提供される。
【００１１】
本発明の第三の態様によれば、（Ａ）ポリアリーレンスルフィド樹脂９０〜９９．９重量％と、（Ｂ）有機化層状珪酸塩０．１〜１０重量％とを、溶融混練する上記のポリアリーレンスルフィド樹脂組成物の製造方法。が提供される。
【００１２】
本発明の第三の態様によれば、（Ａ）ポリアリーレンスルフィド樹脂１０〜９９．８重量％と、（Ｂ）有機化層状珪酸塩０．１〜１０重量％と、（Ｃ）無機充填剤０．１〜８０重量％とを、溶融混練する上記のポリアリーレンスルフィド樹脂組成物の製造方法が提供される。
【００１３】
【発明の実施の形態】
以下、本発明のポリアリーレンスルフィド樹脂組成物について説明する。
本発明の樹脂組成物の第一実施形態は、（Ａ）ポリアリーレンスルフィド樹脂９０〜９９．９重量％と、（Ｂ）有機化層状珪酸塩０．１〜１０重量％とを含む樹脂組成物である。
【００１４】
本実施形態において、ポリアリーレンスルフィド樹脂（Ａ）の配合量が９０重量％未満になると、靱性が低下する原因となる。一方、９９．９重量％を超えると、効果が十分に発揮されない原因となる。好ましい配合量は、９５〜９９．９重量％であり、より好ましくは９８〜９９．９重量％である。
【００１５】
以下、各成分について説明する。
ポリアリーレンスルフィド樹脂（Ａ）は、構造式［−Ａｒ−Ｓ−］（ただし、Ａｒはアリーレン基、Ｓはイオウである）を基本とする重合体で、その代表的例は、下記一般式（１）で示される繰り返し単位を、好ましくは７０モル％以上、より好ましくは８０モル％以上含有する重合体である。この繰り返し単位が７０モル％未満では、結晶性ポリマーとしての特徴である本来の結晶成分が少なく、機械的強度が不充分となる場合がある。
【００１６】
【化１】
2004196837.tif 000002
【００１７】
（式中、Ｒ１は、水素、炭素数６以下のアルキル基、アルコキシ基、フェニル基、カルボキシル基もしくはその金属塩、ニトロ基、及びフッ素、塩素、臭素等のハロゲン原子から選ばれる置換基であり、ｍは、０〜４の整数である。ｎは、平均重合度を示し、２０〜１００の範囲である。）
【００１８】
本発明では、ポリアリーレンスルフィド樹脂（Ａ）として、単独重合体以外に共重合体も用いることができる。共重合構成単位としては、例えば、ｍ−フェニレンスルフィド単位、ｏ−フェニレンスルフィド単位、ｐ，ｐ’−ジフェニレンケトンスルフィド単位、ｐ，ｐ’−ジフェニレンスルホンスルフィド単位、ｐ，ｐ’−ジフェニレンスルフィド単位、ｐ，ｐ’−ジフェニレンメチレンスルフィド単位、ｐ，ｐ’−ジフェニレンクメニルスルフィド単位、ナフチルスルフィド単位等が挙げられる。これらの構成単位の含有量は、好ましくは３０モル％以下、より好ましくは１０モル％以下である。
【００１９】
ポリアリーレンスルフィド樹脂（Ａ）の結晶化温度は特に制限されず、また、その分子構造は、リニア型、セミリニア型、分岐型のいずれでもよい。本発明では、元々の結晶化温度が低く（例えば、実施例と同様の測定条件で２３５℃以下）、セミリニア型又は分岐型の分子構造を有するものの方が、本発明の効果が顕著に発揮されるので、好ましくは、これらの条件を満たすポリアリーレンスルフィド樹脂（Ａ）を用いる。
ポリアリーレンスルフィド樹脂（Ａ）は、公知の重合法により製造することができるが、好ましくは、硫化リチウムを用いた連続重合法により製造する。
【００２０】
有機化層状珪酸塩（Ｂ）は、層状珪酸塩（粘土鉱物）が、有機オニウム塩を始めとする各種の有機化剤と結合して有機化された物質であり、その構造中には、有機化剤に由来する有機基が含まれている。
【００２１】
層状珪酸塩とは、層状構造を持つ珪酸塩鉱物等で、多数のシート（例えば、珪酸で構成された四面体シート、ＡＩやＭｇを含む八面体シート等）が積層された層状珪酸塩を有する物質である。層状珪酸塩は、膨潤性であることが好ましい。有機化層状珪酸塩（Ｂ）では、上記の有機基がこのシート間に入り込んで、層間を修飾している。
このような層状珪酸塩としては、例えば、ベントナイト（モンモリロナイト）バイデライト、ノントロナイト等の２八面体型、又はサポナイト、ヘクトライト、スチブンサイト等の３八面体型スメクタイト系粘土鉱物（層電荷が０．２〜０．６の２：１型粘土鉱物）、バーミキュライト、ハロイサイト、カネマイト、燐酸ジルコニウム、燐酸チタニウム等の各種粘土鉱物、Ｌｉ型フッ化テニオライト，Ｎａフッ化テニオライト、フッ素化雲母等が挙げられる。これらのうち、好ましくはベントナイト及びヘクトライトであり、より好ましくはヘクトライトである。これらは、一種単独で用いてもよく、また、二種以上を組み合わせて用いてもよい。また、これらは、天然品でも合成品でもよい。
【００２２】
有機化剤としては、例えば、以下に示すアンモニウムイオン、ホスホニウムイオン、複素芳香族環由来のオニウムイオン等のオニウムイオンを陽イオン成分とする有機オニウム塩が挙げられる。好ましくは、炭素数１４以上、より好ましくは、炭素数１８以上の炭化水素基を有する有機オニウム塩である。
【００２３】
アンモニウムイオンとしては、ドデシルアンモニウム、ヘキサデシルアンモニウム、オクタデシルアンモニウム等の第１級アンモニウム、メチルドデシルアンモニウム、ブチルドデシルアンモニウム、メチルオクタデシルアンモニウム等の第２級アンモニウム、ジメチルドデシルアンモニウム、ジメチルヘキサデシルアンモニウム、ジメチルオクタデシルアンモニウム、ジフェニルドデシルアンモニウム、ジフェニルオクタデシルアンモニウム等の第３級アンモニウム、テトラエチルアンモニウム、テトラブチルアンモニウム、テトラオクチルアンモニウム等の同一アルキル基を有する第４級アンモニウム、トリメチルオクチルアンモニウム、トリメチルデシルアンモニウム、トリメチルドデシルアンモニウム、トリメチルテトラデシルアンモニウム、トリメチルヘキサデシルアンモニウム、トリメチルオクタデシルアンモニウム、トリメチルエイコサニルアンモニウム、トリメチルオクタデセニルアンモニウム、トリメチルオクタデカジエニルアンモニウム等のトリメチルアルキルアンモニウム、トリエチルドデシルアンモニウム、トリエチルテトラデシルアンモニウム、トリエチルヘキサデシルアンモニウム、トリエチルオクタデシルアンモニウム等のトリエチルアルキルアンモニウム、トリブチルドデシルアンモニウム、トリブチルテトラデシルアンモニウム、トリブチルヘキサデシルアンモニウム、トリブチルオクタデシルアンモニウム等のトリブチルアルキルアンモニウム、ジメチルジオクチルアンモニウム、ジメチルジデシルアンモニウム、ジメチルジテトラデシルアンモニウム、ジメチルジヘキサデシルアンモニウム、ジメチルジオクタデシルアンモニウム、ジメチルジオクタデセニルアンモニウム、ジメチルジオクタデカジエニルアンモニウム等のジメチルジアルキルアンモニウム、ジエチルジドデシルアンモニウム、ジエチルジテトラデシルアンモニウム、ジエチルジヘキサデシルアンモニウム、ジエチルジオクタデシルアンモニウム等のジエチルジアルキルアンモニウム、ジブチルジドデシルアンモニウム、ジブチルジテトラデシルアンモニウム、ジブチルジヘキサデシルアンモニウム、ジブチルジオクタデシルアンモニウム等のジブチルジアルキルアンモニウム、メチルベンジルジヘキサデシルアンモニウム等のメチルベンジルジアルキルアンモニウム、ジベンジルジヘキサデシルアンモニウム等のジベンジルジアルキルアンモニウム、トリオクチルメチルアンモニウム、トリドデシルメチルアンモニウム、トリテトラデシルメチルアンモニウム等のトリアルキルメチルアンモニウム、トリオクチルエチルアンモニウム、トリドデシルエチルアンモニウム等のトリアルキルエチルアンモニウム、トリオクチルブチルアンモニウム、トリドデシルブチルアンモニウム等のトリアルキルブチルアンモニウム、トリメチルベンジルアンモニウム等の芳香環を有する第４級アンモニウム、トリメチルフェニルアンモニウム等の芳香族アミン由来の第４級アンモニウムイオン等のイオンが挙げられる。
【００２４】
ホスホニウムイオンとしては、テトラブチルホスホニウム、テトラオクチルホスホニウム、トリメチルデシルホスホニウム、トリメチルドデシルホスホニウム、トリメチルヘキサデシルホスホニウム、トリメチルオクタデシルホスホニウム、トリブチルドデシルホスホニウム、トリブチルヘキサデシルホスホニウム、トリブチルオクタデシルホスホニウム等の第４級ホスホニウムイオン等が挙げられる。
複素芳香環由来のオニウムイオンとしては、ピリジニウム、キノリニウム等のイオンが挙げられる。
【００２５】
本発明で用いる好ましい有機化層状珪酸塩（Ｂ）は、上記の好適な有機オニウ塩で有機化されたベントナイト及びヘクトライトである。
【００２６】
このような有機オニウム塩で修飾された有機化層状珪酸塩（Ｂ）は、例えば、第４級アンモニウム塩化物を、大量の水中で、層状珪酸塩に投入して攪拌することで製造できる。また、修飾に用いる有機オニウム塩は、層状珪酸塩の陽イオン交換容量に対して、通常、０．２〜１００重量％の範囲で任意に選ぶことができる。灰分量が多すぎると、靱性が低下する場合がある。また、この類の層間が修飾された珪酸塩は、市販品を利用することも可能である。
【００２７】
また、有機化層状珪酸塩（Ｂ）は、反応性官能基を有するカップリング剤で、予め表面処理をしてから使用することもできる。表面処理の方法は特に制限されず、例えば、各成分を高速ミキサーで混合した後、大気下で熱風乾燥する等の方法を用いることができる。
【００２８】
カップリング剤としては、例えば、イソシアネート系化合物、有機シラン系化合物、有機チタネート系化合物、有機ボラン系化合物、エポキシ化合物等が挙げられる。また、これらの化合物が有する反応性官能基としては、例えば、エポキシ基、メルカプト基、ウレイド基、イソシアナト基、アミノ基、水酸基、ビニル基が挙げられる。
【００２９】
本発明の樹脂組成物の第二実施形態は、（Ａ）ポリアリーレンスルフィド樹脂１０〜９９．８重量％と、（Ｂ）有機化層状珪酸塩０．１〜１０重量％と、（Ｃ）無機充填剤０．１〜８０重量％とを含む樹脂組成物である。
本実施形態は、第一実施形態と、ポリアリーレンスルフィド樹脂（Ａ）の配合量の点、及び無機充填剤（Ｃ）を配合している点が異なっており、それ以外の点については、第一実施形態と同様である。従って、ここでは、第一実施形態と異なる点について説明し、同様の点については説明を省略する。
【００３０】
本実施形態におけるポリアリーレンスルフィド樹脂（Ａ）の配合量は１０〜９９．８重量％である。配合量が１０重量％未満になると、組成物の流動を著しく損なう原因となる。一方、９９．８重量％を超えると、効果が十分に発揮されない原因となる。好ましい配合量は、４０〜９９．８重量％であり、より好ましくは４０〜６９．９重量％である。
【００３１】
無機充填剤（Ｃ）としては、例えば、ガラス繊維、アルミナ繊維、炭化ケイ素繊維、セラミック繊維等の無機繊維、炭素繊維、アルミナ、塩化ケイ素、酸化マグネシウム、酸化ジルコニウム、酸化チタン等の金属化合物、炭酸カルシウム、炭酸マグネシウム等の炭酸塩、硫酸カルシウム、硫酸バリウム等の硫酸塩、ガラス・ビーズ、窒化ホウ素、炭化ケイ素、シリカ等の非繊維状充填剤等が挙げられる。これらのうち、好ましくはガラス繊維である。これらは一種単独で用いてもよく、また、二種以上を組み合わせて用いてもよい。
【００３２】
無機充填剤（Ｃ）の配合量は０．１〜８０重量％である。配合量が０．１重量％未満になると、効果が十分に発揮されない原因となる。一方、８０重量％を超えると、組成物の流動を著しく損なう原因となる。好ましい配合量は、０．１〜５０重量％であり、より好ましくは３０〜５０重量％である。
無機充填剤（Ｃ）をこのような割合で配合することにより、耐熱性、機械的強度により優れた樹脂組成物とすることができる。
【００３３】
本発明の樹脂組成物には、その効果を損なわない範囲において、ポリアルキレンオキシドオリゴマー系化合物、チオエーテル系化合物、エステル系化合物、有機リン化合物等の可塑剤、有機リン化合物、ポリエーテルエーテルケトン等の結晶核剤、ポリオレフィン系化合物、シリコーン系化合物、長鎖脂肪族エステル系化合物、長鎖脂肪族アミド化合物等の離型剤、次亜リン酸塩等の着色防止剤、酸化防止剤、熱安定剤、ステアリン酸リチウム、ステアリン酸アルミニウム等の滑剤、紫外線防止剤、着色剤、難燃剤、発泡剤等、通常の添加剤や、ポリエステル、ポリアミド、ポリフェニレンオキシド、ポリスルホン、四フッ化ポリエチレン、ポリエーテルイミド、ポリアミドイミド、ポリイミド、ポリカーボネート、ポリエーテルスルホン、ポリエーテルケトン、ポリチオエーテルケトン、ポリエーテルエーテルケトン、エポキシ樹脂、フェノール樹脂、ポリエチレン、ポリスチレン、ポリプロピレン、ＡＢＳ樹脂、ポリアミドエラストマー、ポリエステルエラストマー、ポリアルキレンオキシド、あるいはカルボキシル基、エポキシ基等を含有するオレフィン系共重合体等の樹脂を加えることができる。
【００３４】
本発明の樹脂組成物の製造方法は特に制限されないが、ポリアリーレンスルフィド樹脂（Ａ）に、有機化層状珪酸塩（Ｂ）を配合する場合には、両者を溶融混練する方法が好ましい。溶融混練の方法は特に制限されず、ポリアリーレンスルフィド樹脂（Ａ）の溶融状態下で機械的剪断を行なうことができればよい。具体的な混練装置としては、押出機、特に二軸押出機が好ましい。また、溶融混練時に発生する水分や低分子量の揮発成分を除去する目的で、ベント口を設けることも好んで行なわれる。二軸押出機を用いる場合には、ポリアリーレンスルフィド樹脂（Ａ）と、有機化層状珪酸塩（Ｂ）とを、予めブレンダー等で混合しておき、それを押出機のフィード口から供給する方法や、ポリアリーレンスルフィド樹脂（Ａ）を押出機の上流側からフィードし、有機化層状珪酸塩（Ｂ）を下流側のフィード口から供給する等の方法が挙げられるが、特に制限はない。押出機のスクリューアレンジにも特に制限はないが、有機化層状珪酸塩（Ｂ）を微分散化させるために、ニーディングゾーンを設けることが好ましい。また、無機充填剤（Ｃ）を配合する場合は、押出機の下流よりサイドフィードすることができる。
【００３５】
本発明の樹脂組成物は、公知の射出成形、押出成形、ブロー成形（吹込成形）、チューブ成形、トランスファー成形、圧縮成形、射出圧縮成形等の任意の成形法に供することにより、射出成形品、シート、フィルム、パイプ、繊維、棒状体等の押出成形品、トランスファー成形品、圧縮成形品とすることができるが、良好なバリ特性を生かして射出成形に供することが好ましい。
【００３６】
また、その際、本発明の樹脂組成物は、マスターバッチの状態で使用してもよい。その使用法の一例として、ポリアリーレンスルフィド樹脂（Ａ）の一部と、有機化層状珪酸塩（Ｂ）からなるマスターバッチペレットと、ポリアリーレンスルフィド樹脂（Ａ）の残部のペレットとを配合し、溶融成形して直接成形品とする方法等が挙げられる。
【００３７】
このような本発明の樹脂組成物は、ポリアリーレンスルフィド樹脂（Ａ）よりも、Ｌ＊ａ＊ｂ＊表色系における視感明度Ｌ＊が大きく、標準白色板との視感明度差（ΔＬ＊、並びに色度差Δａ＊及びΔｂ＊から求めた色差）ΔＥが小さい。即ち、本発明の樹脂組成物は、ポリアリーレンスルフィド樹脂（Ａ）よりも明色化している。このように明色化した樹脂組成物は、各種の着色をより簡単に行うことが可能となる。
【００３８】
尚、Ｌ＊ａ＊ｂ＊（エルスター、エースター、ビースター）表色系は、ＪＩＳＺ８７２９に規定された表色系であり、現在、塗装や染色業界等、表面色の管理に最も便利よく扱われている。この表色系において、視感明度Ｌ＊は、明るさの指標であり、この値が大きくなると、その色は黒色から白色に移行して明るくなっていく。色度ａ＊及びｂ＊は、明るさ以外の性質を示し、ａ＊がプラス方向に大きくなると、その色は赤色に移行し、マイナス方向に大きくなると、その色は緑色に移行する。また、ｂ＊がプラス方向に大きくなると、その色は黄色に移行し、マイナス方向に大きくなると、その色は青色に移行する。ａ＊及びｂ＊が共に０になると、その色は無彩色となる。
一方、色差ΔＥは、任意の色と、認識のとれた基準プレート色との差として一般的に用いられている。本発明で用いた標準白色板は、この基準プレートの一つであり、一般的に認識されている。本発明における色差ΔＥは、本発明の樹脂組成物と、標準白色板との視感明度差ΔＬ＊、並びに色度差Δａ＊及びΔｂ＊から求めることができる。
【００３９】
また、本発明の樹脂組成物は、ポリアリーレンスルフィド樹脂（Ａ）よりも、例えば、実施例と同様の条件において、示差走査型熱量計（ＤＳＣ）を用いて測定した結晶化温度が高く、結晶化温度のピーク幅ΔＴｃが狭い。このように結晶化温度が高い樹脂組成物は、成形時の金型温度をより低く設定することが可能となる。
【００４０】
本発明の樹脂組成物では、ポリアリーレンスルフィド樹脂（Ａ）中に、有機化層状珪酸塩（Ｂ）を上記の割合で分散させるだけで、これらの効果を発現することが可能となる。
【００４１】
さらに、本発明の樹脂組成物は、ポリアリーレンスルフィド樹脂（Ａ）が本来有する熱安定性、電気特性、機械的特性等を大きく損なうことなく、より優れた低バリ性を付与することが可能である。
【００４２】
本発明の樹脂成形体の成形体は、コネクター、コイル、センサー、ＬＥＤランプ、ソケット、抵抗器、リレーケース、小型スイッチ、コイルボビン、コンデンサー、バリコンケース、光ピックアップ、発振子、各種端子板、変成器、プラグ、プリント基板、チューナー、スピーカー、マイクロフォン、ヘッドホン、小型モーター、磁気ヘッドベース、パワーモジュール、半導体、液晶、ＦＤＤキャリッジ、ＦＤＤシャーシ、モータブラシホルダー、パラボラアンテナ、コンピューター関連部品等に代表される電子部品に適している他、発電機、電動機、変圧器、変流器、電圧調整器、整流器、インバーター、継電器、電力用接点、開閉器、遮断器、ナイフスイッチ、多極ロッド、電子部品キャビネット等の電気機器部品、ＶＴＲ部品、テレビ部品、アイロン、ヘヤードライヤー、炊飯器部品、電子レンジ部品、音響部品、オーディオ・レーザーディスク・コンパクトディスク、ＤＶＤ等の音声映像機器部品、照明部品、冷蔵庫部品、エアコン部品、タイプライター部品、ワードプロセッサー部品等に代表される事務・電気製品部品、オフィスコンピューター関連部品、ファクシミリ関連部品、複写機関連部品、洗浄用治具、モーター部品、ライター、タイプライター等に代表される機械関連部品、顕微鏡、双眼鏡、カメラ、時計等に代表される光学機器、精密機械関連部品、オルタネーターターミナル、オルタネーターコネクター、ＩＣレギュレーター、ライトディヤー用ポテンシオメーターベース、排気ガスバルブ等の各種バルブ、燃料関係・排気系・吸気系各種パイプ、エアーインテークノズルスノーケル、インテークマニホールド、燃料ポンプ、エンジン冷却水ジョイント、キャブレターメインボディー、キャブレタースペーサー、排気ガスセンサー、冷却水センサー、油温センサー、ブレーキパット、ウェアーセンサー、スロットルポジションセンサー、クランクシャフトポジションセンサー、エアーフローメーター、ブレーキパッド摩耗センサー、エアコン用サーモスタッドベース、暖房温風フローコントロールバルブ、ラジエーターモーター用ブラシュホルダー、ウォーターポンプインペラー、タービンベイン、ワイパーモーター関連部品、ディストリビューター、スタータースイッチ、スターターリレー、トランスミッション用ワイヤーハーネス、ウィンドーウォッシャーノズル、エアコンパネル用コネクター、ホーンターミナル、電装部品絶縁板、ステップモーターローター、ランプソケット、ランプリフレクター、
ランプハウジング、ブレーキピストン、ソレノイドボビン、エンジンオイルフィルター、点火装置ケース等の自動車・車両関連部品等々、各種用途に適用できる。
【００４３】
【実施例】
次に、本発明を実施例によりさらに詳細に説明するが、本発明はこれらの実施例に制限されない。尚、分岐型ポリフェニレンスルフィド（ＰＰＳ）樹脂の物性パラメータは、以下の方法で測定した。
（１）１０ｋｇ荷重メルトインデックス（ＭＩ１０）
東洋精機社製メルトインデクサーを用い、温度３００℃、荷重１０ｋｇ、オリフィスＬ／Ｄ＝２０／１で測定した。
【００４４】
（２）溶液粘度
ウベローデ粘度計を用い、測定溶媒：α−クロロナフタレン、測定粘度：０．４ｇ／ｄｌ、測定温度：２０６℃で測定した。
【００４５】
（３）スパイラルフロー長さ（ＳＦＬ）
東芝機械製３０トン射出成形機（ＩＳ３０ＥＰＮ）で、厚み１ｍｍのスパイラルフロー金型を用いて、射出圧力９８ＭＰａ（設定４９％）、樹脂温度３２０℃、金型温度１３５℃、射出時間１０秒の成形条件で射出し、流動末端までの長さをスパイラルフロー長さとして求めた。
尚、ＳＦＬは、分岐型ＰＰＳ樹脂を、２軸押出機を用い、ガラス繊維（旭ファイバーガラス製、ＪＡＦ５９１）を押出機の下流よりサイドフィードしながら、３１０℃でペレット化して得られた樹脂組成物（ＰＰＳ樹脂／ガラス繊維（ＧＦ）＝６０：４０（重量比））について測定した。
【００４６】
また、ＰＰＳ樹脂組成物の結晶化温度及びそのピーク幅ΔＴｃ、並びに視感明度Ｌ＊及び標準白色板との色差ΔＥは、以下の方法で測定した。
【００４７】
（４）結晶化温度及びそのピーク幅ΔＴｃ
示差走査型熱量計（ＤＳＣ）（パーキンエルマー社製）を用いて、ペレットを、窒素雰囲気下、３４０℃で５分間保持した後、２０℃／分の速度で降温し、得られたＤＳＣチャートから発熱ピークを読み取り、結晶化温度とした。また、結晶化温度ピークの両オンセット値の幅をΔＴｃとした。
【００４８】
（５）視感明度Ｌ＊及び色差ΔＥ
分光測色計（日本電色工業（株）製）を用いて、「ＪＩＳ  Ｚ  ８７２２  物体色の測定方法」及び「ＪＩＳ  Ｚ  ８７２４  光源色の測定方法」等に基づき、径１ｍｍ、長さ３ｍｍのペレットを５０ｇ使用して、Ｌ＊及びΔＥを測定した。尚、ΔＥの測定に用いた標準白色板としては、分光反射率付粉体用標準白色板（日本電色工業製、製造番号：Ｎ−１１４６０）を用いた。
【００４９】
製造例１
［分岐型ＰＰＳ樹脂の合成］
攪拌翼のついた原料合成槽（１ｍ３）に、Ｎ−メチル−２−ピロリドン（ＮＭＰ）５５４ｋｇ、及び水酸化リチウム（ＬｉＯＨ・１Ｈ２Ｏ）１００ｋｇを仕込み、昇温して１４０℃に保ち、原料ＬｉＯＨ中に含まれる水を回分蒸留により除去した。この操作終了後、１３０℃に保ったまま、気体状の硫化水素（Ｈ２Ｓ）を６５Ｎｋι吹き込んだ。この操作により、水硫化リチウム（ＬｉＳＨ）を下記（１）式により合成した。
ＬｉＯＨ＋Ｈ２Ｓ → ＬｉＳＨ ＋ Ｈ２Ｏ    （１）
【００５０】
その後、硫化水素の吹き込みを停止し、合成槽を２０５℃まで昇温した。昇温に伴い、硫化水素を吹き込んだ際に副生する水を回分蒸留により除去すると共に、下記（２）式の反応を進行させ、硫化リチウム（Ｌｉ２Ｓ）を４９．６２ｋｇ（１．０８ｋｍｏｌ）と、Ｎ−メチルアミノ酪酸リチウム（ＬＭＡＢ）との混合物を得た。
２ＬｉＳＨ → Ｌｉ２Ｓ ＋ ＬＭＡＢ ＋ Ｈ２Ｓ↑    （２）
【００５１】
上記（２）式の反応終了後、パラジクロロベンゼン（ＰＤＣＢ）１５４ｋｇ（１．０５ｋｍｏｌ）を投入し、さらに純水５．８３ｋｇを投入し、２１０℃、５時間のプレ縮合操作を実施してプレポリマーを合成した。
【００５２】
上記操作で合成したプレポリマーに、９０℃で、ＰＤＣＢ１４．８ｋｇ（０．１０ｋｍｏｌ）と、１，２，４−トリクロロベンゼン（ＴＣＢ）０．３９２ｋｇ（０．００２１６ｋｍｏｌ）と、ＮＭＰ８０ｋｇとを加えた。この混合物を、チャージ量を１５．０ｋｇ／ｈｒで、１段ＣＳＴＲ（連続攪拌槽型反応器）に投入し、平均滞留時間τ＝３時間で重合反応（２６０℃）を行い、分岐型ＰＰＳ樹脂を合成した。
【００５３】
反応槽から排出される反応液を静置槽（２６０℃）に導き、反応液とＰＰＳ樹脂相とを分離した。反応槽の出口には、ポリマー相中に含まれるハロゲン化リチウムを洗浄除去する目的で、洗浄液（Ｈ２Ｏ／ＮＭＰ混合液、中和剤として、ＮＨ４Ｃｌを含む）を注入した。静置槽の底部より抜き出した、高分子量ＰＰＳ樹脂相にも洗浄液を注入し、再度洗浄液と接触混合し、静置分離槽で分離した。このＰＰＳ樹脂の洗浄操作を３段繰り返し、洗浄を終了したＰＰＳ樹脂相を脱揮機能付押出機に導き、揮発性溶媒（主にＮＭＰ）を除去した後、水冷してペレタイジングを行ない、製品を得た。製品の生産量は、約２ｋｇ／ｈｒであった。
得られたポリマーのＭＩ１０は３０．５ｇ／１０ｍｉｎ、溶液粘度は０．２２ｄＬ／ｇ、ＳＦＬ（ＧＦ４０％）は１１３ｍｍであった。
【００５４】
製造例２
［有機化ベントナイト（有機化モンモリロナイト）の調製］
ベントナイト（（株）ホージュン製、ベンゲルＡ（商品名）、陽イオン交換容量（ＣＥＣ）＝９３）１００ｇを、水１０リットル中に加え、一晩攪拌して分散させた。次に、この分散液にジステアリルジメチルアンモニウムブロマイド（ジメチルジオクタデシルアンモニウム、Ａｃｒｏｓ社製）６０ｇを加え、８０℃で２時間反応させた。生成した沈殿物を８０℃の熱水で３回洗浄後、スラリーをろ過し、得られたケーキを減圧下に凍結乾燥させて、有機化ベントナイトを得た。
【００５５】
製造例３
［有機化ベントナイトの調製］
製造例２において、ジステアリルジメチルアンモニウムブロマイド６０ｇの代わりに、ドデシルトリメチルアンモニウムブロマイド（Ａｃｒｏｓ社製）３０ｇを用いた以外は、製造例２と同様にして有機化ベントナイトを調製した。
【００５６】
実施例１〜２４、比較例１〜９
［ＰＰＳ樹脂組成物の調製］
表１〜３に示した比率でＰＰＳ樹脂（Ａ）及び有機化層状珪酸塩（Ｂ）を配合し、ドライブレンダーで予備混合した後、シリンダー温度を３００〜３２０℃に設定したベント付き二軸押出機（東芝機械社製、ＴＥＭ−３７Ｂ（商品名））で溶融混練した。尚、無機充填剤（Ｃ）も溶融混練する場合は、押出機の下流よりサイドフィードした。この樹脂組成物をストランドとして直ちに水中に導き、カッター付きの引き取り器でペレット化した。このペレットを１２０℃で１２時間乾燥した後、その一部を用いて結晶化温度及びΔＴｃを上記の方法で測定した。また、Ｌ＊及びΔＥを上記の方法で測定した。結果を表１〜３に示す。
【００５７】
【表１】
2004196837.tif 000003
【００５８】
【表２】
2004196837.tif 000004
【００５９】
【表３】
2004196837.tif 000005
【００６０】
表１〜３中の各成分は、以下の通りである。
［ＰＰＳ樹脂（Ａ）］
Ａ−１：セミニリア型ＰＰＳ樹脂、ＤＩＣ−ＥＰ社製、Ｔ２（商品名）
Ａ−２：製造例１で合成した分岐型ＰＰＳ樹脂
［有機化層状珪酸塩（Ｂ）］
Ｂ−Ｂ１：製造例２で調製したＣ１４以上の炭化水素基を有するアンモニウム塩で変成した有機化ベントナイト
Ｂ−Ｂ２：エスベンＮＸ（商品名）、（株）ホージュン製、Ｃ１４以上の炭化水素基を有するアンモニウム塩で変成した有機化ベントナイト
Ｂ−Ｂ３：エスベンＮＺ（商品名）、（株）ホージュン製、Ｃ１４以上の炭化水素基を有するアンモニウム塩で変成した有機化ベントナイト
Ｂ−Ｂ４：ベントンＳＤ−１（商品名）、エレメンティスジャパン（株）製、Ｃ１４以上の炭化水素基を有するアンモニウム塩で変成した有機化ベントナイト
Ｂ−Ｂ５：製造例３で調製したＣ１４未満の炭化水素基を有するアンモニウム塩で変成した有機化ベントナイト
Ｂ−Ｈ１：ベントンＳＤ−３（商品名）、エレメンティスジャパン（株）製、Ｃ１４以上の炭化水素基を有するアンモニウム塩で変成した有機化ヘクトライト
Ｂ−Ｈ２：ＳＡＮ（商品名）、コープケミカル（株）製、Ｃ１４以上の炭化水素基を有するアンモニウム塩で変成した有機化ヘクトライト
［無機充填剤（Ｃ）］
Ｃ−１：０３ＪＡＦＴ５９１（商品名）、旭ファイバーガラス製、繊維長３ｍｍ、繊維径１０μｍのチョップドＧＦ
［層状珪酸塩］
Ｂ１：ベンゲルＡ（商品名）、（株）ホージュン製、ベントナイト
Ｈ１：ＣＴ（商品名）、エレメンティスジャパン（株）製、ヘクトライト
Ｈ２：ＳＷＮ（商品名）、コープケミカル（株）製、ヘクトライト
【００６１】
表１〜３より、有機化層状珪酸塩を含む樹脂組成物は、ＰＰＳ樹脂単独よりも明色化しており、結晶化温度が高かった。また、これらの樹脂組成物は、明色化及び結晶化温度の上昇の程度が、層状珪酸塩を含む樹脂組成物よりも大きかった。
【００６２】
【発明の効果】
本発明によれば、結晶化温度が高く、明色化したポリアリーレンスルフィド樹脂組成物及びその成形品を提供できる。